Brevet FR3048436A1 (20170908)
REVENDICATIONS1. Procédé de fabrication d'une feuille de papier et/ou de carton à partir d'une suspension fibreuse, selon lequel, avant la formation de ladite feuille, on ajoute à la suspension fibreuse, en un ou plusieurs points d'injection, au moins deux agents de rétention respectivement : (a) au moins un polymère Pl cationique organique hydrosoluble présentant une cationicité supérieure à 2 meq.g-1, et (b) au moins un polymère P2 amphotère hydrosoluble d'au moins un monomère anionique et d'au moins un monomère cationique, caractérisé en ce que le polymère P2 est ajouté dans la suspension fibreuse après dissolution en solution aqueuse du polymère P2 préalablement obtenu par l'une des techniques de polymérisation suivantes : - polymérisation en gel, - polymérisation en suspension, - polymérisation en émulsion inverse, - polymérisation en dispersion, et en ce que le polymère P2 présente un facteur F > 2, ledit facteur F étant défini par la formule : F=UL2 x [(100-A)/(100-C)] avec UL : viscosité Brookfield du polymère P2 à 0.1% en poids dans une solution aqueuse à 1M de NaC1, à 23°C, avec un module UL et à 60 tr.min-1 A et C correspondant respectivement aux pourcentages molaires des monomères anioniques et cationiques du polymère P2.\n<CLM>\1\tProcédé selon la revendication 1, caractérisé en ce que le polymère Pl est introduit dans la suspension fibreuse à raison de 100 à 1500 g.t-1 de papier et/ou de carton sec.\n<CLM>\1\tProcédé selon la revendication 1 ou 2, caractérisé en ce que le polymère P2 est introduit dans la suspension fibreuse à raison de 100 à 1500 g.t-1 de papier et/ou de carton sec. 3048436 26\n<CLM>\1\tProcédé selon l'une des revendications 1 à 3, caractérisé en ce le polymère P1 est choisi parmi : (i) les polyvinylamines et/ou (ii) les polyéthylènimines, et/ou, 5 (iii) les polyamines, et/ou, (iv) les poly(chlorure de diallyldiméthylammonium), et/ou, (y) les poly(amidoamine-epihalohydrine).\n<CLM>\1\tProcédé selon l'une des revendications 1 à 4, caractérisé en ce que le 10 polymère P1 résulte de la réaction de dégradation dite d'Hofmann, en solution aqueuse, en présence d'un hydroxyde d'alcalino-terreux et/ou d'alcalin et d'un hypohalogénure d'alcalino-terreux et/ou d'alcalin, sur un (co)polymère base d'au moins : - un monomère non ionique choisi dans le groupe comprenant l'acrylamide, le méthacrylamide, le N,N-diméthylacrylamide, le t-butylacrylamide, 15 l'octylacrylamide, - optionnellement un autre monomère contenant au moins une liaison insaturée.\n<CLM>\1\tProcédé selon l'une des revendications 1 à 5, caractérisé en ce que le polymère P1 est un (co)polymère de N-vinylformamide totalement ou partiellement 20 hydrolysé.\n<CLM>\1\tProcédé selon l'une des revendications 1 à 6, caractérisé en ce que le polymère P1 est une polyamine. 25\n<CLM>\1\tProcédé selon l'une des revendications 1 à 7, caractérisé en ce que le polymère P1 est un poly(chlorure de diallyldiméthylammonium).\n<CLM>\1\tProcédé selon l'une des revendications 1 à 8, caractérisé en ce que le polymère P1 est une poly(amidoamine-epihalohydrine). 30\n<CLM>\1\tProcédé selon l'une des revendications 1 à 9, caractérisé en ce que le polymère P1 a une densité de charge cationique supérieure à 4 meq.e. 3048436 27\n<CLM>\1\tProcédé selon l'une des revendications 1 à 10, caractérisé en ce que le polymère P2 est un polymère de : a/ au moins un monomère cationique choisi dans le groupe comprenant l'acrylate de diméthylaminoéthyle (ADAME) quaternisé ou salifié et/ou le méthacrylate 5 de diméthylaminoéthyle (MADAME) quaternisé ou salifié, et/ou le chlorure de diallyldiméthylammonium (DADMAC), et/ou le chlorure d'acrylamidopropyltriméthyl ammonium (APTAC), et/ou le chlorure de méthacrylamidopropyltriméthyl ammonium (MAPTAC), et/ou de la N-vinyl formamide totalement ou partiellement hydrolysée, 10 b/ au moins un monomère anionique possédant au moins une fonction carboxylique, et/ou sulfonique, et/ou phosphorique, c/ et/ou au moins un monomère à caractère non-ionique, d/ optionnellement au moins un monomère à caractère zwitterionique, e/ optionnellement au moins un monomère à caractère hydrophobe, 15 f/ optionnellement au moins un monomère contenant au moins deux liaisons insaturées.\n<CLM>\1\tProcédé selon l'une des revendications 1 à 11, caractérisé en ce que le polymère P2 a une viscosité Brookfield supérieure à 2 cps. 20\n<CLM>\1\tProcédé selon la revendication 1, caractérisé en ce que le rapport massique entre le polymère P1 et le polymère P2 est compris entre 1/10 et 10/1.\n<CLM>\1\tProcédé selon l'une des revendications 1 à 13 caractérisé en ce qu'on 25 ajoute à la suspension fibreuse un agent de rétention tertiaire anionique choisi parmi les polymères organiques et/ou les microparticules inorganiques.\n<CLM>\1\tProcédé selon la revendication 14, caractérisé en ce que l'agent de rétention anionique tertiaire est introduit dans la suspension fibreuse à raison de 20 à 30 2500 g.t-1 de papier et/ou de carton sec.